Способ переработки комплексного ванадий-, магний-, марганецсодержащего сырья

1. Способ переработки комплексного ванадий-, магний-, марганецсодержащего сырья, включающий выщелачивание измельченного исходного материала водным раствором серной кислоты, фильтрацию пульпы с отделением твердого осадка и продукционного раствора, последующее осаждение марганца из продукционного раствора в присутствии восстановителя, отличающийся тем, что переработке подвергают ванадий-, магний-, марганецсодержащие кеки содового выщелачивания металлургических шлаков, а выщелачивание осуществляют по меньшей мере в две последовательных стадии (двукратно) при поддержании рН~2,0-3,0 на каждой стадии, фильтрат слабокислотного выщелачивания очищают от примесей добавлением свежей порции исходного материала с выделением твердого осадка, который объединяют с твердым осадком предыдущих стадий и направляют на получение комплексной лигатуры, и продукционного раствора, который обрабатывают при рН~8,0-8,5 водным раствором аммиака в присутствии карбоната аммония, полученный осадок карбоната марганца сушат и обжигают до получения оксида марганца, водородный показатель раствора после осаждения марганца доводят водным раствором аммиака до рН~10,5-11,0 и осаждают магний в виде гидроксида.
2. Способ по п. 1, отличающийся тем, что переработке подвергают марганцевые карбонатные руды.
3. Способ п. 1, отличающийся тем, что температуру выщелачивания марганца поддерживают в пределах 20-50°C.
4. Способ по п. 1, отличающийся тем, что осадок карбоната марганца обжигают при температуре 150-400°C.
5. Способ по п. 1, отличающийся тем, что твердый нерастворенный остаток после выщелачивания марганца направляют на получение комплексной лигатуры, содержащей Fe, Si, Cr, Мп, V.
6. Способ по п. 1, отличающийся тем, что растворы сульфата аммония, получающиеся после осаждения гидроксида магния, используют для выщелачивания свежих порций кека или для получения аммонийных удобрений.